電磁放射線を電気的エネルギーに変換するための光起電素子110、特に色素増感太陽電池112であって、該光起電素子110が、少なくとも1つの第一の電極116、少なくとも1つのn型半導体性金属酸化物120、少なくとも1つの電磁放射線吸収色素122、少なくとも1つの固体の有機p型半導体126、および少なくとも1つの第二の電極132を含み、該p型半導体126が、少なくとも1つの金属酸化物130を含む、前記光起電素子110。p型半導体126が、少なくとも1つの有機マトリックス材料128を含み、金属酸化物130がマトリックス材料128中に混合、特に分散される、請求項1に記載の光起電素子110。金属酸化物130が、マトリックス材料128の質量比に基づき0.1~15の割合で、特に0.5~5の割合で、およびより好ましくは2.5の割合で、p型半導体126中に存在する、請求項2に記載の光起電素子110。金属酸化物130が、マトリックス材料128中で本質的に均質に分布している、請求項2または3に記載の光起電素子110。マトリックス材料128が、少なくとも1つの低分子量の有機p型半導体126を含む、請求項2から4までのいずれか1項に記載の光起電素子110。低分子量の有機p型半導体126が、少なくとも1つのスピロ化合物を含む、請求項5に記載の光起電素子110。低分子量の有機p型半導体126が、スピロ化合物、特にスピロ-MeOTAD;構造式:[式中、A1、A2、A3は、各々独立して、1、2または3つの随意に置換された芳香族または複素環式芳香族基を含み得る二価の有機単位であり、ここで、芳香族または複素環式芳香族基が2つまたは3つの場合、それらの基の2つが、各々、互いに化学結合によって、および/または二価のアルキル基を介して結合されている、R1、R2、R3は、各々独立してR、OR、NR2、A3-ORまたはA3-NR2置換基である、Rは、1つ、2つ、または3つの随意に置換された芳香族または複素環式芳香族基を含み得るアルキル、アリール、または一価の有機基であり、ここで、芳香族または複素環式芳香族基が2つまたは3つの場合、その基の2つが、各々、互いに化学結合によって、および/または二価のアルキルまたはNR’基を介して結合されている、R’は、1つ、2つ、または3つの随意に置換された芳香族または複素環式芳香族基を含み得るアルキル、アリールまたは一価の有機基であり、ここで、芳香族または複素環式芳香族基が2つまたは3つの場合、その基の2つが、各々、互いに化学結合によって、および/または二価のアルキル基を介して結合されている、およびnは、式Iにおいて各々の場合、独立して0、1、2または3の値である、ただし、個々のn値の合計は、少なくとも2であり、且つ、R1、R2およびR3基の少なくとも2つはORおよび/またはNR2置換基である]を有する化合物から選択される、請求項5または6に記載の光起電素子110。金属酸化物130が、V2O5;Nb2O5;MoO3;MoO2;MoOx;VOx;WO3;ReO3;少なくとも1つの遷移金属の酸化物、特にReOx;WOx;WO3;CeO2;Ce2O3;Ce3O4;C4CeF12O12S4;CeO2/Gd;CeO2/Y;CrO3;Ta2O5;CeZr酸化物;CeIVtert-ブトキシド;CeMO43;CeO4C10H36;C4CeF12O12S4;CeVO4;CeO4Zrから選択される、請求項1から7までのいずれか1項に記載の光起電素子110。さらに少なくとも1つの封止材を含み、該封止材が、光起電素子110、特に電極116、132および/またはp型半導体126を、周囲雰囲気から遮蔽するように設計されている、請求項1から8までのいずれか1項に記載の光起電素子110。有機デバイス、特に請求項1から9までのいずれか1項に記載の光起電素子110において使用するための固体の有機p型半導体126を製造するための方法であって、少なくとも1つのp型伝導性有機マトリックス材料128と、p型ドーパントとしての少なくとも1つの金属酸化物130とを一緒に、少なくとも1つの支持部材に少なくとも1つの液相から施与する前記方法。マトリックス材料128が、少なくとも1つの低分子量の有機p型半導体126を含む、請求項10に記載の方法。液相がさらに、少なくとも1つの溶剤、特に有機溶剤、特にシクロヘキサノン、クロロベンゼン、ベンゾフラン、シクロペンタノンから選択される溶剤を含む、請求項10または11に記載の方法。少なくとも部分的に低酸素雰囲気中で実施する、請求項10から12までのいずれか1項に記載の方法。光起電素子110、特に光起電素子110に関連する請求項1から9までのいずれか1項に記載の光起電素子110を製造するための方法であって、該方法において、少なくとも1つの第一の電極116、少なくとも1つのn型半導体性金属酸化物120、少なくとも1つの電磁放射線吸収色素122、少なくとも1つの固体の有機p型半導体126、および少なくとも1つの第二の電極132が提供され、該p型半導体126が、少なくとも1つの金属酸化物130を含むように構成される前記方法。p型半導体126が、少なくとも1つのp型伝導性有機マトリックス材料128と、p型ドーパントとしての少なくとも1つの金属酸化物130とを一緒に、少なくとも1つの支持部材に少なくとも1つの液相から施与する、湿式化学法、浸透法において、少なくとも1つのp型伝導性有機マトリックス材料128を支持部材に施与し、その後、金属酸化物130を該p型伝導性有機マトリックス材料128に施与し、且つ少なくとも部分的にそれに浸透させる浸透法から選択される方法によって製造される、請求項14に記載の方法。